СПОСОБ ПОВЫШЕНИЯ КАЧЕСТВА ТЯЖЕЛЫХ ПРОДУКТОВ В ГИБРИДНОМ РЕАКТОРЕ С УЛАВЛИВАНИЕМ ДИСПЕРСНОГО КАТАЛИЗАТОРА

1. Способ гидроочистки тяжелого нефтяного сырья в по меньшей мере одном реакторе, содержащем катализатор в неподвижном слое, состоящий из активной фазы, осажденной на твердую подложку, причем раствор, содержащий дисперсный катализатор или предшественник дисперсного катализатора, непрерывно вводят в указанный реактор, размер частиц указанного дисперсного катализатора составляет от 1 нм до 100 мкм, и указанный катализатор в неподвижном слое улавливает на своей твердой подложке указанный дисперсный катализатор.
2. Способ по п. 1, причем размер частиц указанного дисперсного катализатора составляет от 10 нм до 75 мкм.
3. Способ по любому из предыдущих пунктов, причем сырье выбрано из видов сырья, состоящих из углеводородных фракций, полученных при обработке сырой нефти, или при атмосферной дистилляции сырой нефти, или вакуумной дистилляции сырой нефти, причем доля молекул с температурой кипения по меньшей мере 300°C в указанном сырье составляет по меньшей мере 80 вес.%.
-1
-1
4. Способ по любому из предыдущих пунктов, причем процесс гидроочистки осуществляют при абсолютном давлении от 2 МПа до 38 МПа и температуре от 300°C до 550°C, при объемной часовой скорости (VVH) (объем сырья к объему катализатора в час) в интервале от 0,05 ч до 10 ч.
5. Способ по любому из предыдущих пунктов, причем указанный катализатор в неподвижном слое содержит один или несколько элементов групп 4-12 периодической системы элементов, которые осаждены на указанную твердую подложку.
6. Способ по п. 5, причем указанная твердая подложка катализатора в неподвижном слое выбрана из аморфных твердых тел, выбранных из оксида кремния, оксида алюминия, алюмосиликата, диоксида титана и цеолитов, используемых по отдельности или в смеси.
2
7. Способ по п. 5 или 6, причем объем макропор в указанной твердой подложке катализатора в неподвижном слое составляет от 0% до 80% от полного объема пор, средний диаметр макропор указанной твердой подложки катализатора в неподвижном слое составляет от 100 нм до 5000 нм, и удельная поверхность указанной твердой подложки катализатора в неподвижном слое превышает 75 м/г.
8. Способ по одному из пунктов 5-7, причем указанный катализатор в неподвижном слое содержит по меньшей мере один металл группы VIB.
9. Способ по п. 8, причем указанный металл группы VIB выбран из молибдена и вольфрама.
10. Способ по любому из пп. 8 или 9, причем указанный металл группы VIB используется в сочетании с по меньшей мере одним металлом группы VIII.
11. Способ по п. 10, причем указанный металл группы VIII выбран из никеля и кобальта.
12. Способ по любому из предыдущих пунктов, причем указанный раствор, содержащий указанный дисперсный катализатор или указанный предшественник дисперсного катализатора, непрерывно вводят вместе с сырьем или с жидким носителем.
13. Способ по п. 12, причем указанный жидкий носитель выбран из ароматических углеводородов и вакуумных дистиллятов, используемых по отдельности или в смеси.
14. Способ по любому из предыдущих пунктов, причем указанный дисперсный катализатор или указанный предшественник дисперсного катализатора выбран из пирита и сульфида молибдена или из нафтената молибдена, нафтената никеля, нафтената ванадия, фосфорномолибденовых кислот, молибдатов аммония, октоатов молибдена, октоата никеля, октоата ванадия и пентакарбонила железа.
15. Способ по любому из предыдущих пунктов, причем содержание дисперсного катализатора в реакторе или реакторах составляет от 1 в.ч./млн до 10000 в.ч./млн в расчете на сырье.